СШИТЫЙ ПОЛИАМИНОМ ГЕЛЬ И СПОСОБ ЕГО ПРИМЕНЕНИЯ

1. Гель, содержащий примерно 0,5 мас.% или более полиакриламида, сшитого неметаллическим сшивателем, содержащим полиамин, который имеет молекулярный вес менее 500 г/моль.
2. Гель по п.1, где гель включает примерно 0,01 мас.% или более неметаллического сшивателя.
3. Гель по пп.1 и 2, где неметаллический сшиватель выбирают из группы, состоящей из: тетраэтиленпентамина, пентаэтиленгексамина, 1,3-диаминопропана, диэтилентриамина, триэтилентриамина, тетраэтиленпентамина, диэтилентриамина, тетраэтилметилендиамина, триэтилентетраамина, путресцина, кадаверина, спермидина, спермина, 1,4,7,10-тетраазациклододеканов, полиэтилениминов, полипропилениминов, полипиррола, полианилина, этилендиамина, пропилендиамина, бутилендиамина, гексаметилендиамина, фенилендиамина, толилендиамина, диэтилтолуолдиамина, диметилтиотолуолдиамина, ксилилендиамина и их сочетания.
4. Гель по пп.1 и 2, отличающийся тем, что неметаллический сшиватель является тетраэтиленпентамином, пентаэтиленгексамином или их сочетанием.
5. Гель по пп.1 и 2, имеющий рН примерно 3 или менее или приблизительно 9 или более.
6. Гель по пп.1 и 2, имеющий комплексную вязкость более примерно 100 Па·с или более при примерно 0,01 Гц или менее.
7. Гель по пп.1 и 2, отличающийся тем, что G′-G″ составляет примерно 0,1 Па·с или более, когда С′ и G″ определяются с использованием реометра пульсирующего сдвига при частоте 1 Гц и 20°С.
8. Способ получения геля, включающий:
контактирование композиции, содержащей примерно 0,5 мас.% или более полиакриламида с неметаллическим сшивателем, содержащим полиамин, имеющий молекулярный вес менее 500 г/моль, при рН примерно 9 или более, либо примерно 3 или менее, при температуре и в течение периода времени, достаточных для получения геля, отличающийся тем, что концентрация полиакриламида в геле составляет примерно 0,5 мас.% или более, а концентрация неметаллического сшивателя в геле составляет примерно 0,01 мас.% или более в расчете на суммарный вес геля.
9. Способ по п.8, где количество неметаллического сшивателя, контактирующего с полиакриламидом, достаточно для получения геля, имеющего концентрацию полиамина в геле примерно 0,1 мас.% или более, в расчете на суммарный вес геля.
10. Способ по пп.8 и 9, где неметаллический сшиватель выбирают из группы, состоящей из: тетраэтиленпентамина, пентаэтиленгексамина, 1,3-диаминопропана, диэтилентриамина, триэтилентриамина, тетраэтиленпентамина, диэтилентриамина, тетраэтилметилендиамина, триэтилентетраамина, путресцина, кадаверина, спермидина, спермина, 1,4,7,10-тетраазациклододеканов, полиэтилениминов, полипропилениминов, полипиррола, полианилина, этилендиамина, пропилендиамина, бутилендиамина, гексаметилендиамина, фенилендиамина, толилендиамина, диэтилтолуолдиамина, диметилтиотолуолдиамина, ксилилендиамина и их сочетания.
11. Способ по пп.8 и 9, где неметаллический сшиватель является тетраэтиленпентамином, пентаэтиленгексамином или их сочетанием.
12. Способ по пп.8 и 9, где температура составляет 50°С или более.
13. Способ обработки скважины, включающий:
введение композиции, содержащей гель, в скважину, причем гель содержит примерно 0,5 мас.% или более полиакриламида, сшитого неметаллическим сшивателем, содержащим полиамин, который имеет молекулярный вес менее 500 г/моль.
14. Способ по п.13, где неметаллический сшиватель выбирают из группы, состоящей из: тетраэтиленпентамина, пентаэтиленгексамина, 1,3-диаминопропана, диэтилентриамина, триэтилентриамина, тетраэтиленпентамина, диэтилентриамина, тетраэтилметилендиамина, триэтилентетраамина, путресцина, кадаверина, спермидина, спермина, 1,4,7,10-тетраазациклододеканов, полиэтилениминов, полипропилениминов, полипиррола, полианилина, этилендиамина, пропилендиамина, бутилендиамина, гексаметилендиамина, фенилендиамина, толилендиамина, диэтилтолуолдиамина, диметилтиотолуолдиамина, ксилилендиамина и их сочетания.
15. Способ по п.13, отличающийся тем, что неметаллический сшиватель является тетраэтиленпентамином, пентаэтиленгексамином или их сочетанием.